FR 3092592 A1 20200814 FR 1901449 A 20190213 Description Titre de l'invention : Procédé de fabrication d'une pièce en matériau composite à matrice renforcée et dispositif de mise en oeuvre Domaine technique [0001] L'invention concerne la fabrication d'une pièce en matériau composite comprenant un renfort fibreux à base de fibres de carbone densifié par une matrice. [0002] Elle concerne plus précisément la fabrication de pièces en matériau composite pour turbomachines à partir d'une structure fibreuse obtenue par tissage tridimensionnel de fibres de carbone et densifiée par une matrice renforcée. Technique antérieure [0003] La réalisation de pièces en matériau composite pour turbomachines, telles que des aubes pour moteurs à turbine à gaz, a déjà été proposée. On pourra se référer par exemple au document EP 1 526 285 qui décrit la fabrication d'une aube de soufflante par réalisation d'une préforme fibreuse par tissage tfidimensionnel (3D) et densification de la préforme par une matrice organique. [0004] Par tissage 3D, on entend ici un tissage multicouche utilisant plusieurs couches de fils de trame et plusieurs couches de fils de chaîne, avec des fils de chaîne qui lient entre eux des fils de trame de différentes couches. [0005] Typiquement, ces pièces en matériau composite à matrice organique (CMO) sont fa- briquées à partir d'une structure fibreuse obtenue par tissage 3D, cette structure fibreuse étant mise en place dans un moule fermé avant d'injecter à l'intérieur de celui-ci une résine au moins jusqu'à rigidification (ou consolidation) de la préforme. [0006] Il a été montré qu'en cas d'endommagement de pièces en matériau composite ainsi obtenues, le premier niveau d'endommagement se situe dans la résine. Or, ce premier niveau d'endommagement est un paramètre de design de la pièce qui est fondamental car il est directement lié à la capacité du matériau à endurer les chargements tout au long de sa durée de vie. [0007] Augmenter le niveau de premier endommagement de la pièce permet donc, soit d'augmenter la durée de vie de la pièce, soit de pouvoir alléger la pièce en permettant de la concevoir avec un niveau de chargement plus important. [0008] A cet effet, pour augmenter le niveau de premier endommagement de la pièce, il est possible de modifier la formulation chimique de la résine utilisée pour la renforcer. Cependant, cette possibilité se trouve limitée du fait qu'elle nécessite une caractérisation complète du matériau composite fabriqué, ce qui s'avère long et onéreux. De plus, cette caractérisation du matériau composite s'effectue généralement au détriment d'autres propriétés de la résine (tenue à la température, etc.). 2 Exposé de l'invention [0009] L'invention a donc pour objet de proposer un procédé de fabrication d'une pièce en matériau composite qui permette d'augmenter le niveau de premier endommagement de la pièce sans modifier la formulation chimique de la résine. [0010] Ce but est atteint grâce à un procédé de fabrication d'une pièce en matériau composite comprenant un renfort fibreux à base de fibres de carbone densifié par une matrice, le procédé comprenant successivement la réalisation d'une structure fibreuse par tissage tridimensionnel multicouches, la mise en place dans un moule fermé de la structure fibreuse, et l'injection dans le moule d'une résine, et dans lequel, conformément à l'invention, au cours du tissage de la structure fibreuse, le procédé comprend en outre la projection de nanoparticules de carbone sur les fibres de carbone. [0011] La présente invention est remarquable en ce qu'elle prévoit de renforcer la résine utilisée par l'ajout au cours du tissage de la structure fibreuse de nanoparticules de carbone (de type nanotubes de carbone ou graphène). Cet ajout s'effectue ainsi sans modifier la formulation chimique de la résine. Il évite également de former des poches de résine pure au sein du matériau. Au contraire, l'invention permet de placer autour de chaque fibre de carbone des nanoparticules de carbone afin de les renforcer. [0012] De la sorte, les nanoparticules ajoutées au cours du tissage de la structure fibreuse permettent de renforcer la résine sans perturber la structure tissée et sans modifier la formulation chimique de la résine. Il en résulte que le niveau de premier endommagement de la pièce peut être augmenté sans que cela se fasse au détriment d'autres propriétés de la résine. [0013] Lc tissage de la structure fibreuse peut être réalisé à l'aide d'un métier à tisser. Dans ce cas, la projection de nanoparticules de carbone sur les fibres de carbone est de préférence réalisée au niveau d'une ouverture de foule créée par le soulèvement de certains fils de carbone par rapport aux autres. [0014] De même, le procédé peut comprendre en outre la projection de nanoparticules de carbone sur la structure fibreuse avant sa mise en place dans le moule. Cette projection permet d'éviter les phénomènes de filtration en positionnant directement les nanoparticules avant l'étape d'injection. Lc niveau de premier endommagement de la pièce s'en trouve encore augmenté. [0015] L'invention a également pour objet un dispositif pour la mise en oeuvre du procédé tel que défini précédemment, comprenant un métier à tisser pour la réalisation d'une structure fibreuse par tissage tridimensionnel multicouches, le métier à tisser comprenant : un harnais constitué d'une planche d'empoutage et d'une pluralité de lisses dans lesquels sont entrés des fils de chaîne, chaque lisse étant animée d'un mouvement d'oscillation vertical pour soulever certains fils de chaîne afin de créer une 3 ouverture de foule permettant l'introduction de fils de trame ; un peigne muni de dents pour permettre la distribution des fils de chaîne et le Cassage des fils de trame après leur passage entre les fils de chaîne ; et des moyens de projection de nanoparticules de carbone montés sur le peigne. [0016] Les moyens de projection peuvent comprendre une busc d'injection montée sur un cadre du peigne et qui est reliée par un tuyau à un réservoir de nanoparticules de carbone. [0017] Alternativement, les moyens de projection peuvent être formés par des dents du peigne qui sont creuses et qui sont reliées à un réservoir de nanoparticules de carbone. [0018] Encore alternativement, les moyens de projection comprennent une buse d'injection montée sur des barres de maintien de la structure fibreuse au point de tissage et qui est reliée par un tuyau à un réservoir de nanoparticules de carbone. Brève description des dessins [0019] [fig.1] La figure 1 est une vue schématique montrant un métier à tisser pour la mise en oeuvre du procédé selon l'invention. Description des modes de réalisation [0020] L'invention concerne un procédé de fabrication d'une pièce en matériau composite, notamment d'une pièce de turbomachine telle que par exemple une aube de soufflante, comprenant un renfort fibreux à base de fibres de carbone densifié par une matrice organique. 100211 De façon connue, un tel procédé comprend successivement la réalisation d'une structure fibreuse par tissage tridimensionnel multicouches, la mise en place dans un moule fermé de la structure fibreuse, et l'injection dans le moule d'une résine, caractérisé en ce qu'au cours du tissage de la structure fibreuse 100221 Par tissage tridimensionnel (3D), on entend ici un tissage multicouche utilisant plusieurs couches de fils de trame et plusieurs couches de fils de chaîne, avec des fils de chaîne qui lient entre eux des fils de trame de différentes couches. Différents types d'armures de tissage 3D peuvent être utilisées, par exemple des armures interlock, muni-satin, multi-toile, multi-sergé. On pourra se référer notamment au document WO 2006/136755 dont le contenu est incorporé ici par voie de référence. 100231 Le dépôt de la matrice dans la structure fibreuse ainsi formée est réalisée en maintenant la structure dans le moule au moins jusqu'à rigidification (ou consolidation) de la structure. 100241 La matrice est de nature choisie en fonction de l'application envisagée, par exemple une matrice organique obtenue notamment à partir d'une résine précurseur de matrice polymère telle qu'une résine époxyde, hismaléimide ou polyimide, ou une matrice en carbone ou une matrice en céramique. [0025] Dans le cas d'une matrice organique, la structure fibreuse est imprégnée par une com- position contenant la résine précurseur de matrice, avant conformation dans un outillage, ou après conformation, l'imprégnation étant dans ce dernier cas réalisée par exemple par infusion ou par un processus de type RTM (pour "Rcsin Transfer Moulding"). [0026] Dans le cas d'une matrice en carbone ou en céramique, la densification pourra âtre réalisée par infiltration chimique en phase gazeuse, ou CVI (pour "Chcmical Vapor Infiltration") ou par imprégnation par une composition liquide contenant une résine précurseur de carbone ou de céramique et traitement thermique de pyrolyse ou céramisation du précurseur, ces procédés étant bien connus en soi. [0027] Le tissage 3D de la structure fibreuse est réalisé au moyen d'un métier à tisser tel que celui illustré sur la figure 1. [0028] De manière connue (voir par exemple la publication EP 1 526 285 Al), un tel métier à tisser 10 est équipé d'une mécanique Jacquard 11 supportée par une superstructure non représentée sur la figure 1. [0029] Le métier à tisser 10 comprend également un harnais 20 constitué d'une planche d'empoutage 21 et de fils de commande ou lisses 22, chaque lisse 22 étant reliée à une extrémité à un crochet de commande 12 de la mécanique Jacquard 11 et à l'autre extrémité à un ressort de rappel 13 fixé au bâti 14 du métier à tisser 10. [0030] Chaque lisse 22 comprend un oeillet 23 traversé par un fil de chaîne 30. Les lisses 22 et leur oeillet 23 associé sont animés d'un mouvement d'oscillation sensiblement vertical représenté par la double flèche F sous les efforts de traction exercés respectivement par les crochets de commande 12 et les ressorts de rappel 13. Les lisses 22 permettent de soulever certains fils de chaîne 30 et de créer ainsi une foule 15 permettant l'introduction de fils de trame 31 grâce à une navette (non représentée sur la figure 1). [0031] Les lisses 22 sont réparties spatialement en fonction de la position des trous 210 de la planche d'empoutage 21, c'est-à-dire suivant une pluralité de colonnes 211 et de lignes 212. [0032] La densité des trous 210 dans la planche d'empoutage correspond à la densité du tissu à réaliser, c'est-à-dire qu'on retrouve dans la planche d'empoutage un espacement entre chaque colonne de trous équivalent à celui présent entre chaque colonne de chaîne dans le tissu à réaliser. [0033] Le métier à tisser comprend également un peigne 40 qui est positionné au niveau de la foule 15 afin de permettre la distribution des fils de chaîne 30 et le tassage du fil de trame 31 après chaque passage de navette. De façon connue, il est constitué d'un cadre 401 portant une série de fins câbles tendus 402 formant les dents du peigne. [0034] Selon l'invention, il est prévu d'augmenter le niveau de premier endommagement de la pièce en matériau composite fabriquée à partir d'un tel procédé, sans pour autant modifier la formulation chimique de la résine utilisée. [0035] A cet effet, l'invention prévoit la projection de nanoparticules de carbone (du type nanotubes de carbone ou graphène par exemple) sur les fibres de carbone au cours du tissage de la structure fibreuse. [0036] En pratique, il est particulièrement avantageux de profiter de l'ouverture de foule 15 créée par le soulèvement de certains fils de chaîne 30 par les lisses 22. En effet, la foule 15 est un espace de passage angulaire qui facilite particulièrement la projection de nanoparticules de carbone sur les fibres de carbone de la structure fibreuse. [0037] Comme représenté sur la figure 1, on pourra par exemple positionner une buse d'injection 50 sur le cadre 401 du peigne 40 du métier à tisser, cette buse d'injection étant dirigée vers l'ouverture de foule pour atteindre un maximum de fibres de carbone 30, 31. [0038] Dans cette configuration, la buse d'injection est avantageusement reliée à un réservoir 51 contenant des nanoparticules de carbone par l'intermédiaire d'un tuyau 52 courant le long du cadre 401 du peigne. [0039] Dans une variante de mise en oeuvre non représentée, on pourra recourir à des dents 402 du peigne qui sont creuses afin d'y faire circuler les nanoparticules de carbone depuis le réservoir 51. Dans cette variante, la présence de la buse d'injection et du tuyau est donc remplacée par ces dents creuses. [0040] Dans une autre variante de mise en oeuvre non représentée, on pourra recourir à une buse d'injection de nanoparticules de carbone qui est montée au niveau des barres de maintien de la structure fibreuse qui typiquement permettent de maintenir le tissu au point de tissage. Cette variante permet ainsi de parfaitement localiser la projection de nanoparticules. [0041] Par ailleurs, le niveau de premier endommagement de la pièce en matériau composite peut être davantage augmenté en ajoutant au procédé d'injection de nanoparticules de carbone précédemment décrit des manipulations supplémentaires décrites ci-après. [0042] Toujours dans le but d'augmenter davantage le niveau de premier endommagement, il peut également être prévu, en alternative ou en complément de la manipulation précédente, de projeter des nanoparticules de carbone directement sur la structure fibreuse avant sa mise en place dans le moule. Cette manipulation permet d'éviter les phénomènes de filtration évoqués précédemment. 6 [Revendication 1] [Revendication 2] [Revendication 3] [Revendication 4] [Revendication 5] [Revendication 6] [Revendication 7]